Patent AR-043018-A2 (AR)
Title: Un catalizador de oxidacion y un proceso para preparar un producto que comprende n-(fosfonometil) glicina o una sal del mismo
IPC: B01J21/18
Filed: 2004-02-03
Abstract: Reivindicación 1: Un catalizador de oxidación que comprende un soporte de carbón, un metal y un noble promotor, caracterizado porque: a) el metal noble y el promotor están en una superficie del soporte de carbón, donde el catalizador produce menos de 0,5 mmol de monóxido de carbono por gramo de catalizador cuando se calienta una muestra seca del catalizador, después que ha sido calentado a una temperatura de aproximadamente 500° C durante aproximadamente 1 hora en una atmósfera de hidrógeno y antes de ser expuesto a un oxidante seguido de calentamiento en la atmósfera de hidrógeno, se calienta en una atmósfera de helio desde aproximadamente 20 a aproximadamente 900° C a una velocidad de aproximadamente 10° C por minuto, y luego a aproximadamente 900° C durante aproximadamente 30 minutos; el promotor constituye por lo menos 0,5 % por peso del catalizador, y el soporte de carbón tiene un área de superficie específica de aproximadamente 10 a aproximadamente 3000 m2/g, como es medido por el método de Brunauer-Emmett-Teller; y/o b) el soporte de carbón tiene un metal noble, el promotor, carbón y oxígeno en una superficie del mismo, el catalizador tiene una relación de átomos de carbono respecto de los átomos de oxígeno de por lo menos aproximadamente 30:1 en la superficie, según lo medido por espectroscopía fotoelectrónica de rayos X, después de calentar el catalizador a una temperatura de aproximadamente 500° C durante aproximadamente 1 hora en una atmósfera de hidrógeno y antes de exponer el catalizador a un oxidante a continuación del calentamiento en la atmósfera de hidrógeno, el promotor constituye por lo menos el 0,05 % por peso del catalizador, y el soporte de carbón tiene un área de superficie específica de aproximadamente 10 a aproximadamente 3000 m2/g, como es medido por el método de Brunauer-Emmett-Teller; y/o c) el catalizador se prepara mediante un proceso que comprende depositar un metal noble en una superficie de un soporte de carbón y después calentar la superficie a una temperatura de por lo menos aproximadamente 400° C, antes de la deposición del metal noble, el soporte de carbón tiene carbono y oxígeno en su superficie en cantidades tales que la proporción de átomos de carbono respecto de los átomos de oxígeno de la superficie es de por lo menos aproximadamente 20:1, según lo medido mediante espectroscopia fotoelectónica de rayos X, el promotor constituye por lo menos 0,05 % por peso del catalizador, y el soporte de carbón tiene un área de superficie específica de aproximadamente 10 a aproximadamente 3000 m2/g, como es medido por el método de Brunauer-Emmett-Teller; y/o d) el catalizador se prepara mediante un proceso que comprende: depositar el metal noble en una superficie de un soporte de carbón y después exponer la superficie a un medio reductor; donde, antes de la deposición del metal noble, el soporte de carbón tiene carbono y oxígeno en su superficie en cantidades tales que la proporción de átomos de carbono respecto de los átomos de oxígeno de la superficie es de por lo menos 20:1, según lo medido mediante espectroscopia fotoelectónica de rayos X; y/o el promotor constituye por lo menos 0,05 % por peso del catalizador; y/o e) el catalizador se prepara por un proceso que comprende depositar un metal noble en la superficie del soporte de carbono, donde el soporte de carbón tiene carbono y oxígeno en su superficie, y después exponer la superficie a un medio reductor para reducir la superficie hasta que la proporción de átomos de carbono respecto de los átomos de oxígeno de la superficie es de por lo menos aproximadamente 30:1, según lo medido mediante espectroscopia fotoelectónica de rayos X, antes de la deposición del metal noble, y el promotor constituye por lo menos 0,05 % por peso del catalizador; y/o f) el catalizador se prepara por un proceso que comprende depositar un metal noble en una superficie del soporte de carbón y después exponer la superficie a un medio reductor a fin de reducirla de modo que no mas que aproximadamente el 0,5 mmol de monóxido de carbón por gramo de catalizador desorba del mismo cuando una muestra seca del se calienta en una atmósfera de helio desde aproximadamente 20 a 900° C, a una velocidad de aproximadamente 10° C por minuto y después a aproximadamente 900° C durante aproximadamente 30 minutos, y el promotor constituye por lo menos 0,05 % por peso del catalizador.